(57)【要約】      （修正有）【課題】神経刺激性を有すると考えられる１つまたは複数の狭い範囲内のみで目に到達する光を減衰させる。【解決手段】本発明の実装形態は、可視光スペクトルの神経刺激性波長を遮断、減衰、またはフィルタリングし、それらの波長への露出に関連する症状を低減または防止する装置、システム、および方法に関する。光学ノッチフィルタを作製するために、所定の組成、サイズ、および構造のナノ粒子をホスト媒体中に分散させ、それによって可視スペクトルの狭い範囲のみを減衰させる。【選択図】図１
2020098357.tif 000002
【特許請求の範囲】
【請求項１】
光透過性の基材と、
ホスト材料と、
前記ホスト材料中へ組み込まれ、コーティングとして前記基材に付着された複数のナノ粒子とを含み、前記複数のナノ粒子が１２０ｎｍ未満の平均主要寸法を有し、
前記基材、前記ホスト材料、および前記ナノ粒子が協働して、所定の中心波長を有する減衰スペクトルを提供し、前記減衰スペクトルが前記所定の中心波長付近で１００ｎｍ未満の半値全幅を有する、
光学フィルタ。
【請求項２】
前記ナノ粒子が、貴金属、遷移金属、ポスト遷移金属、アルカリ金属、アルカリ土類金属からなる群から選択された少なくとも１つの材料を含む、請求項１に記載の光学フィルタ。
【請求項３】
前記貴金属が、銀、金、および白金からなる群から選択される、請求項２に記載の光学フィルタ。
【請求項４】
前記ナノ粒子が、球状の形状である、請求項１に記載の光学フィルタ。
【請求項５】
前記複数のナノ粒子が、外部シェルおよび内部コアを有する少なくとも１つのコア−シェルナノ粒子を含む、請求項１に記載の光学フィルタ。
【請求項６】
前記コア−シェルナノ粒子の前記シェルが、８ｎｍの厚さを有する、請求項５に記載の光学フィルタ。
【請求項７】
前記コア−シェルナノ粒子の前記内部コアが、金属酸化物から形成される、請求項５に記載の光学フィルタ。
【請求項８】
前記ホスト材料中に組み込まれた前記複数のナノ粒子の少なくとも１つが、３０，０００〜１００，０００の分子量を有する、請求項１に記載の光学フィルタ。
【請求項９】
前記複数のナノ粒子の少なくとも１つのナノ粒子が、ポリビニルピロリドンを含む凝集防止シェルを有する、請求項１に記載の光学フィルタ。
【請求項１０】
前記ホスト材料が、ポリ酢酸ビニルを含む、請求項１に記載の光学フィルタ。
【請求項１１】
前記ホスト材料が、１．５より大きい所定の屈折率を有する、請求項１に記載の光学フィルタ。
【請求項１２】
前記コーティングが、５μｍより大きい厚さを有する、請求項１に記載の光学フィルタ。
【請求項１３】
光学ノッチフィルタを製造する方法であって、
前記フィルタの所望の中心波長を決定するステップと、
前記フィルタの所望の半値全幅を決定するステップと、
複数のナノ粒子のサイズ、前記ナノ粒子の組成、およびホスト媒体の組成を変化させることによって前記フィルタを製造するステップと
を含む方法。
【請求項１４】
前記ナノ粒子がホスト材料中へ組み込まれており、前記フィルタを製造するステップが前記ホスト材料中の前記ナノ粒子の濃度を変化させるステップをさらに含む、請求項１３に記載の方法。
【請求項１５】
前記フィルタを製造するステップが、スピンコーティングステップをさらに含む、請求項１３に記載の方法。
【請求項１６】
前記フィルタを製造するステップが、浸漬コーティングステップをさらに含む、請求項１３に記載の方法。
【請求項１７】
前記ナノ粒子が、内側コアおよび外側シェルを有するコア−シェルナノ粒子である、請求項１３に記載の方法。
【請求項１８】
前記ナノ粒子の前記サイズを変化させることによって前記フィルタを製造するステップが、前記コアおよび前記シェルの前記サイズを変化させるステップをさらに含む、請求項１７に記載の方法。
【請求項１９】
片頭痛、外傷性脳損傷に関連する光感受性、および眼瞼痙攣を含む羞明反応の頻度および／もしくは程度を低減させ、またはサーカディアンサイクルを調整する方法であって、
可視スペクトル全体にわたって光の量を受け取るステップと、
ホスト材料中に分散させた複数のナノ粒子を含む光学フィルタを前記光の経路に導入するステップと、
１．５より大きい性能示数が実現されるように、メラノプシン神経節細胞による吸収に関連する前記スペクトルの部分を減衰させるステップと
を含み、
前記性能示数が、メラノプシン経路の活動電位スペクトル全体にわたって加重された光の減衰と、視覚スペクトル反応全体にわたって加重された光の減衰との比として定義される、方法。
【請求項２０】
前記複数のナノ粒子が、前記スペクトルのうちメラノプシン神経節細胞による吸収に関連する前記部分に露出されたときに、局在表面プラズモン共鳴を呈する、請求項１９に記載の方法。
【発明の詳細な説明】
【技術分野】
【０００１】
関連出願の相互参照
[0001]本出願は、２０１４年１１月１５日出願の「ＮＡＮＯＰＡＲＴＩＣＬＥ  ＬＩＧＨＴ  ＦＩＬＴＥＲＩＮＧ  ＭＥＴＨＯＤ  ＡＮＤ  ＡＰＰＡＲＡＴＵＳ」という名称の米国特許出願第１４／５４２，５６４号に対する優先権を主張するものであり、同出願は、２０１４年１１月１４日出願の「ＮＡＮＯＰＡＲＴＩＣＬＥ  ＬＩＧＨＴ  ＦＩＬＴＥＲＩＮＧ  ＭＥＴＨＯＤ  ＡＮＤ  ＡＰＰＡＲＡＴＵＳ」という名称の米国特許出願第１４／５４２，４７８号の一部継続出願であり、同出願は、２０１３年１１月１５日出願の「ＮＡＮＯＰＡＲＴＩＣＬＥ  ＬＩＧＨＴ  ＦＩＬＴＥＲＩＮＧ  ＭＥＴＨＯＤ  ＡＮＤ  ＡＰＰＡＲＡＴＵＳ」という名称の米国仮特許出願第６１／９０４，８６１号に対する優先権およびその利益を主張するものである。上記出願はすべて、全体として参照により本明細書に組み込まれている。
【０００２】
[0002]概して、本発明は、光学濾波に関する。より詳細には、本発明は、ナノ粒子を含むノッチフィルタを使用して光の特定の波長に対する生理反応を低減することに関する。
【背景技術】
【０００３】
[0003]様々な電磁波長が、人体に身体的影響を与える可能性がある。特に、可視スペクトル内の特定の波長は、人の目の中の特定の光受容体によって受け取られるとき、神経に悪影響を与えると考えられる。人の目の桿状体および円錐体とは異なり、メラノプシン神経節細胞は、内因性光感受性網膜神経節細胞（ｉｐＲＧＣ）としても知られており、網膜内に含まれる内因性光感受性細胞である。これらの細胞は、特定の疼痛経路に接続され、ならびに視交差上核に接続される。視床の疼痛経路は、片頭痛に影響を及ぼすと考えられる。一方、ｉｐＲＧＣと視交差上核との相互作用は、サーカディアンリズムの同調に関与する。
【０００４】
[0004]メラノプシン神経節細胞と脳の疼痛経路との相互作用は、羞明（ｐｈｏｔｏｐｈｏｂｉａ）に結び付けて考えられてきた。これは、「恐怖症（ｐｈｏｂｉａ）」の一般的な用途とは対照的に、光に対する合理的でない恐怖心ではなく、光に対する身体的な感受性である。羞明は、片頭痛または眼瞼痙攣および外傷性脳損傷（ＴＢＩ）などの他の光に敏感な、神経的な症状を引き起こしまたは悪化させることに結び付けて考えられてきた。羞明に関係する光の波長を遮断または減衰することには、いくつかの明確な利益がある。感受性の高い人の羞明を低減させることで、片頭痛および他の健康上の悪影響を減らし、または防止することができる。
【０００５】
[0005]サーカディアンリズムは、身体の内部周期であり、地球の２４時間の昼夜の周期に概ね同期する。この内部周期により、睡眠または食事の必要を感じる時間が決まるため、サーカディアンリズムは、睡眠、気分、および栄養状態にとって重要である。サーカディアンリズムは、身体を「スケジュール通り」に保つのに非常に有益となり得るが、身体を現地の日光のスケジュールに合わせたくないと考えている人にとっては問題となる可能性もある。たとえば、頻繁に旅行する人であれば、時間帯の異なる場所へ短時間で旅行することによる自身のサーカディアンリズムの変化を防止することによって、時差ぼけの影響を回避できる可能性がある。あるいは、日光の時間に基づかないスケジュールの職業に就いている人であれば、日光が自身のサーカディアンリズムに与える影響を回避したいと考える可能性がある。たとえば、交替で夜間勤務をする医師は、起きて活動している時間中には、光または暗闇に関係なく自身の身体をサーカディアンリズムに同調させたいと考える可能性がある。
【０００６】
[0006]良くない神経刺激性の波長を遮断または減衰させるための現在の方法は、可視スペクトルの大部分にわたって光を減衰させるレンズを着用することである。しかし、そのようなレンズは低照度の設定で視覚を損ない、ほぼすべての状況で色を歪ませるため、この方法には著しい不利益がある。神経刺激性を有すると考えられる１つまたは複数の狭い範囲内のみで目に到達する光を減衰させることが好ましい。
【発明の概要】
【発明が解決しようとする課題】
【０００７】
[0007]したがって、光の神経刺激性波長の選択的な減衰またはフィルタリングを実現できることにはいくつもの利益がある。
【課題を解決するための手段】
【０００８】
[0008]本発明の実装形態は、可視光スペクトルの神経刺激性波長を遮断、減衰、またはフィルタリングし、それらの波長への露出に関連する徴候を低減または防止するための組成物、デバイス、システム、および方法を用いて、当技術分野における上記または他の問題の１つまたは複数に対処する。
【０００９】
[0009]本発明を組み込む第１の非限定的な実施形態では、光学フィルタは、ホスト媒体中に分散させたナノ粒子を含むことができる。次いで、ホスト媒体を基材上に配置することができる。基材は、可視スペクトル内の光に対して透明とすることができ、それにより、光の唯一の減衰は、表面を被覆するホスト媒体中のナノ粒子の分散によって生じる。
【００１０】
[0010]第２の非限定的な実施形態では、光学ノッチフィルタを製造する方法は、フィルタの所望の中心波長を決定するステップと、フィルタの所望の半値全幅を決定するステップと、複数のナノ粒子のサイズ、ナノ粒子の組成、および複数のナノ粒子が位置するホスト媒体の組成を変えることによってフィルタを製造するステップとを含む。フィルタは、スピンコーティングおよび浸漬コーティングを含む様々な成膜技法によって製造することができる。
【００１１】
[0011]第３の非限定的な実施形態では、羞明反応の頻度および／または重大度を低減させる方法は、可視スペクトル全体にわたってある量の光を受け取るステップを含む。
[0012]本発明の例示的な実装形態の追加の特徴および利点は、以下の詳細な説明に記載されており、部分的には以下の詳細な説明から明らかになり、またはそのような例示的な実装形態の実施によって学習することができる。そのような実装形態の特徴および利点は、添付の請求の範囲に特に指摘する機器および組合せによって実現および達成することができる。上記その他の特徴は、以下の詳細な説明および添付の請求の範囲からより詳細に明らかになり、または以下に記載のそのような例示的な実装形態の実施によって学習することができる。
【００１２】
[0013]本発明の上記その他の利点および特徴を達成することができる様態について説明するために、上記で簡単に説明した本発明に関するより具体的な説明は、添付の図面に示す本発明の特有の実施形態への言及によって与えられる。よりよい理解のために、様々な添付図面の全体にわたって、同様の要素は同様の参照符号によって示される。図面のいくつかが概略的な図になっていることがあるが、図面の少なくともいくつかは、原寸に比例して描かれることがある。これらの図面が本発明の典型的な実施形態のみを示し、したがって本発明の範囲を限定するとみなされるべきではないことを理解した上で、本発明について、添付図面を使用することによって追加の具体性および詳細をもって記載および説明する。
【図面の簡単な説明】
【００１３】
【図１】[0014]光反応に関する病状のある一部の患者に処方された典型的なＦＬ−４１  ３５フィルタの透過特徴に対するメラノプシン活動電位反応を示すグラフである。
【図２】[0015]光反応に関する病状のある一部の患者に処方された典型的なＦＬ−４１  ３５フィルタの透過特徴に対する典型的な人の視覚反応スペクトルを示すグラフである。
【図３】[0016]光反応に関する病状のある一部の患者に処方された典型的なＦＬ−４１  ５５フィルタの透過特徴に対するメラノプシン活動電位反応を示すグラフである。
【図４】[0017]光反応に関する病状のある一部の患者に処方された典型的なＦＬ−４１  ５５フィルタの透過特徴に対する典型的な人の視覚反応スペクトルを示すグラフである。
【図４Ａ】波長減衰のためのナノ粒子の使用について説明するためのグラフである。
【図５Ａ】[0018]４０ｎｍの球状のナノ粒子に対する模擬消光スペクトルである。
【図５Ｂ】[0019]４０ｎｍの立方体のナノ粒子に対する模擬消光スペクトルである。
【図５Ｃ】[0020]４０ｎｍの四面体のナノ粒子に対する模擬消光スペクトルである。
【図５Ｄ】[0021]４０ｎｍの八角形のナノ粒子に対する模擬消光スペクトルである。
【図５Ｅ】[0022]５ｎｍの厚さを有する５０ｎｍの三角形のナノ粒子に対する模擬消光スペクトルである。
【図５Ｆ】[0023]異なる軸方向の長さを有する幅５０ｎｍの広角の方形プリズムのナノ粒子に対する一連の模擬消光スペクトルである。
【図５Ｇ】[0024]異なる直径を有する球状粒子に対する模擬消光効率を示すグラフである。
【図６】[0025]本発明による光フィルタリング装置の一実施形態を示す概略的な横断面図である。
【図７】[0026]本発明による光フィルタリング装置の別の実施形態を示す概略的な横断面図である。
【図７Ａ】[0027]様々な浸漬持続時間に対して測定された透過スペクトルを示すグラフである。
【図８】[0028]本発明によるコア−シェルナノ粒子の一実施形態を示す横断面図および関連するスペクトルである。
【図９】[0029]本発明による金属ナノ粒子の一実施形態を示す横断面図および関連するスペクトルである。
【図９Ａ】[0030]異なる媒体中に溶けた球状粒子に対する模擬消光効率のグラフである。
【図９Ｂ】[0031]合金化割合の様々な粒子に対する模擬消光効率のグラフである。
【図１０】[0032]本発明による光反応に関する病状を緩和する１つの方法の流れ図である。
【発明を実施するための形態】
【００１４】
[0033]本発明の１つまたは複数の実装形態は、人の目に到達する光の特定の波長を遮断、減衰、フィルタリング、または別の形で調節するレンズ、フィルタ、その他のデバイスの作製、または方法に関する。特に、本発明は主に、目の網膜内のメラノプシンを含有する神経節細胞に影響を及ぼす神経刺激性波長の減衰に関する。メラノプシンを含有する神経節細胞は、内因性光感受性網膜神経節細胞またはｉｐＲＧＣとしても知られており、網膜内の光感受性細胞の頂層を形成する。神経刺激性波長がｉｐＲＧＣと相互作用するとき、伝送信号（transmission）は、画像処理中枢とは別に、脳内のいくつかの位置へ送られる。それらの中には、視床内の疼痛中枢および視交差上核内のサーカディアンリズム制御中枢、脳の正中線内のニューロン群が含まれる。本発明は特に、少なくともこれらの神経中枢を活性化する波長の濾波または減衰に関する。
【００１５】
[0034]神経刺激性波長は、光源または目の中の受容器付近で調節することができる。たとえば、光源が波長を放出するのを防止するために、光源でスクリーンまたはレンズ全体にわたってコーティングまたはフィルタを配置することができる。あるいは、または加えて、たとえば特定の波長をフィルタリングまたは減衰する眼鏡を着用することによって、個人で自身の目に接近する光をフィルタリングすることができる。環境上の問題により、その時点でどの方法が好ましいかが左右される可能性もある。仕事場では、神経刺激性波長の大部分は、単に個人の前におかれたコンピュータモニタによって生じることがある。特定の波長に対して感受性の高い人は、コンピュータスクリーンに直接フィルタを適用することによって、その光に対する自身の露出を十分に低減させることができる。同様に、屋内にいるときに光源の波長を減衰させるには、電球または窓上にコーティングを成膜させることもできる。
【００１６】
[0035]しかし、別の環境では、点光源において神経刺激性波長の放出を単に低減させるだけでは、個人の露出を低減させるには不十分なことがある。たとえば、建物内のすべての光源からの放出を低減させることはできない可能性があり、または神経刺激性波長の一次光源は、太陽光などの自然光もしくは周囲光である可能性があり、光源に基づく解決策は不可能になる。そのような状況では、感受性の高い人は、自身のｉｐＲＧＣ付近または近傍でフィルタを着用しまたは別の形で使用することができる。波長の選択的調節は、透明な表面によって実行することができる。フィルタは、サングラスのように、レンズに一体とすることができ、または単に、視力矯正に使用される従来の処方レンズに、薄いコーティングなどのレンズ上のコーティングを適用することもできる。そのようにして、神経刺激性波長を減衰させる特性を有する眼鏡またはさらにはコンタクトレンズを個人で着用し、目に到達するほぼすべての光を事実上調節することができる。
【００１７】
[0036]図１は、ｉｐＲＧＣに対して推定される活動電位スペクトルの一例によるグラフ１００を示す。グラフ１００上の塗り潰しの点１０２は、波長に対して実験的に測定された反応値であり、最大の反応に対して正規化されており、破線は、反応データに合うガウス分布１１０である。このガウス分布１１０は、ｉｐＲＧＣの厳密な反応スペクトルを代表することを意味するものではなく、図示のデータセットの近似値である。ｉｐＲＧＣの反応スペクトルに関してより厳密なデータセットが利用可能になることもあり、本開示は、厳密な反応スペクトルにも少なくとも等しく適用することができることを理解されたい。
【００１８】
[0037]図１はまた、屋内の環境で日光過敏の人に対する光の透過を調節するために現在一般に処方されるフィルタである「ＦＬ−４１  ３５」フィルタの透過特徴１２０を示す。ＦＬ−４１  ３５フィルタは、材料を通る光の透過を低減させるために材料を有機染料に含浸させることによって作製される。図１に示すように、このフィルタは、約５００ｎｍの波長で入射光の透過量が最小になり、可視光スペクトル内の紫色からオレンジ色に対応する４００ｎｍ〜６４０ｎｍで入射光の透過を７０％未満にする。一方、ｉｐＲＧＣ内の光受容体は、図示のように、４３０ｎｍ〜５２０ｎｍの範囲外では５％の反応を下回る。したがって、ｉｐＲＧＣによって知覚される光の量１３０は、ＦＬ−４１  ３５フィルタによって著しく低減されるものの、個人の視覚の残り部分も損なわれる。
【００１９】
[0038]この影響は、図２でより完全に視覚化されている。図２のグラフ２００は、ＦＬ−４１  ３５フィルタの透過特徴１２０が個人の近似値的な総合視覚反応スペクトル２１０に与える影響を示す。推定される有効な視覚反応２３０は、スペクトルの全幅にわたって著しい影響を受ける。合計で、ＦＬ−４１  ３５フィルタは、可視スペクトル全体の内の入射光の約４７％の透過を阻止する。可視光スペクトルの全体を遮断すると、知覚される配色の歪みなどの望ましくない影響をもたらす可能性があり、かつ／または低照度の状況における視力を使用者にとって許容できないレベルまで減少させることがある。さらに、透過の低減はスペクトル全体に広がっているため、点光源に対する被覆を考慮すると、ＦＬ−４１  ３５フィルタは望ましくない選択肢である。
【００２０】
[0039]図３は、ＦＬ−４１  ５５フィルタの透過特徴３２０によって抑制されたｉｐＲＧＣに対して推定される活動電位スペクトル３１０の一例によるグラフ３００を示す。ＦＬ−４１  ５５は、ＦＬ−４１  ３５フィルタの変種であり、透過を遮断する染料がより大量に材料中へ含浸されている。ＦＬ−４１  ５５は、メラノプシン細胞が活性である範囲内の光透過の約８９％を阻止するが、ＦＬ−４１  ５５フィルタはまた、重ね合わせた視覚反応スペクトル２１０を含む図４に見ることができるように、総スペクトルの約８１％が材料を通過するのを阻止する。ＦＬ−４１  ５５フィルタが透過する光はより少ないため、ＦＬ−４１  ５５フィルタは、主に屋外の用途に処方される。しかし、これにより、ＦＬ−４１フィルタに対するいくつかの欠点の１つが顕著になる。つまり、スペクトルの他の部分の減衰を伴うことは、屋内の環境から屋外へ移動するとき、使用者が実際のＦＬ−４１フィルタを、たとえばＦＬ−４１  ３５フィルタからＦＬ−４１  ５５フィルタに変更しなければならないことを意味する。他の欠点には、低照度の状況における前述の色の歪みおよび安全上の問題、染料を特定のタイプのプラスチックのみと混合する必要があること、ならびに着色プロセスの均一性に伴う難しさが含まれる。
【００２１】
[0040]したがって、スペクトル歪みを最小にしながら神経刺激性波長を減衰させるフィルタを作製することが望ましい。最適化方法を含めて、フィルタ設計に対する追加の制約または他の制約も考慮されることがある。
【００２２】
[0041]メラノプシン細胞による光吸収を遮断するという文脈で光学フィルタの性能を評価する１つの方法を本明細書に提示する。メラノプシン細胞が受ける光線量Ｄは、次のように表すことができる。
【００２３】
【数１】
2020098357.tif 000003
【００２４】
上式で、Ｌは、光スペクトル（強度、パワー、光子数／秒などに関する）であり、Ｔは、光源と目との間に位置するフィルタのスペクトル透過率であり、Ｍは、メラノプシンの正規化された活動電位反応スペクトルであり、これは現在、５２ｎｍの半値全幅で４８０ｎｍを中心とするガウス関数として図１から推定される。概して、議論をいかなる特有の光源にも制限しないためにＬ＝１と仮定するが、周知のスペクトルの任意の光源に対して分析を実行することができる。視覚反応スペクトルに関連する類似の線量は、次のように計算することができる。
【００２５】
【数２】
2020098357.tif 000004
【００２６】
上式で、Ｖは、正規化された視覚反応スペクトルを表す。ＦＬ−４１ティントなどの光学フィルタの効果は、線量を低減させることであり、線量は、フィルタを用いて計算される線量と、フィルタを用いないときの線量との比を得ることによって示される。また、メラノプシン反応の遮断と視覚反応スペクトルの遮断とを比較する性能示数（ＦＯＭ）は、次のように定義することができる。
【００２７】
【数３】
2020098357.tif 000005
【００２８】
上式で、値ＦＯＭ＞１が望ましいことがある。たとえば、ＦＬ−４１ティントでは、値ＦＯＭ≒１になることがある。
[0042]上記のＦＯＭの式に示すように、値ＦＯＭは、ノッチフィルタのスペクトルがメラノプシンおよびｉｐＲＧＣの視覚反応スペクトルにより密接に近似するにつれて増大する。フィルタリングされていない光線量Ｄｍｅｌａｎ（Ｔ＝１）と比較すると、フィルタを用いた場合にメラノプシン細胞が受ける光線量Ｄｍｅｌａｎが０に接近するにつれて、分子は１に接近する。逆に、可視スペクトルのうちフィルタが減衰させる部分がより小さくなるにつれて、分母は０に接近し、したがって値ＦＯＭが１より大きくなる。値ＦＯＭ＞１は、可視スペクトルの残り部分に対して、メラノプシン視覚反応スペクトル内の優先的なフィルタリング波長を反映している。
【００２９】
[0043]ノッチまたはバンドストップフィルタは、大部分の波長または周波数を変化させることなく通過させるが、狭い範囲内の波長を非常に低いレベルに減衰させるフィルタである。ノッチフィルタは、バンドパスフィルタの逆と考えることができる。ノッチフィルタは、高いＱ値を有することができ、これは狭い阻止帯に対応する。光学フィルタ技術は、他の技術の中でも、誘電体の多分子層およびナノ粒子のコーティングを含むことができる。ナノ粒子のコーティングは、金属ナノ粒子、誘電体ナノ粒子、半導体ナノ粒子、または量子ドット、磁気ナノ粒子、コア−シェル粒子を含むことができ、これはコア内の１つの材料およびシェルとして働く別の材料からなる。ナノ粒子は、様々な形状を有することができる。ホスト材料は、ポリマー、ソルゲル、ガラス、または類似の透明もしくは半透明の材料を含むことができる。
【００３０】
[0044]波長減衰のためのナノ粒子の使用は、図４Ａのグラフ４４０に示すように、光の入射角にかかわらずナノ粒子が光を散乱および吸収するため、薄膜法とは異なる特性を有する。フィルタの表面に対して４５０ａで直角、４５０ｂで３０°、および４５０ｃで６０°の入射光の測定透過率間の変動は、少なくとも部分的に、光学フィルタに対してそれぞれ８％、１２％、および３１％の二重界面反射によってもたらされうる。二重界面反射係数は、フレネルの式から計算することができる。計算された二重界面反射係数は、測定された透過スペクトルに一致する。ナノ粒子ノッチフィルタは光源の方向にかかわらず予測可能に作用するため、眼鏡のレンズなどの汎用のフィルタリングによく適している。さらに、光の適正な散乱および吸収を実現するために、複数のパラメータを変えて、減衰される波長の範囲および減衰の量を最適化し、異なる波長に合わせてノッチフィルタを調整することができる。
【００３１】
[0045]金属ナノ粒子は、入射光または他の電磁（「ＥＭ」：electromagnetic）放射に
よって励起することができる。金属ナノ粒子の励起の結果、金属ナノ粒子は、伝導電子の集団的な発振を呈することができる。伝導電子の電荷密度の発振が、局在表面プラズモン（「ＬＳＰ」：localized  surface  plasmon）である。ＬＳＰは、入射光の選択的波長
によって励起される複数のＬＳＰの共鳴中に局在電磁場を増強することができる。複数のＬＳＰの共振挙動は、局在表面プラズモン共鳴（「ＬＳＰＲ」：localized  surface  plasmon  resonance）として知られている。ＬＳＰＲは、大きな光学場の増強を提供することができ、入射波長の強い散乱および／または吸収をもたらすことができる。簡略的に、ＬＳＰＲが生じる周波数は、次式によって得ることができる。
【００３２】
【数４】
2020098357.tif 000006
【００３３】
上式で、ωＬＳＰＲは、局在表面プラズモン共鳴の周波数であり、ωｐは、金属のプラズモン周波数であり、εｄは、金属ナノ粒子を取り囲む環境の誘電率である。ナノ粒子光学反応のＬＳＰＲ波長およびピーク幅は、少なくともナノ粒子の組成、サイズ、形状、誘電体環境、他のナノ粒子との近接度、またはそれらの組合せの影響を受けることがある。
【００３４】
[0046]ＬＳＰＲでは、ナノ粒子の表面における高い局在場の増強により、入射光の散乱および吸収をもたらすことができる。光の散乱は、電磁（ＥＭ）波が障害物（すなわち、ナノ粒子）に遭遇するときに生じる光の方向変換として説明することができる。光の吸収は、ナノ粒子によって熱の形で吸収される入射光エネルギーの量によって説明することができる。光の散乱および吸収の組合せによる入射光の減衰または損失が、消光である。透明な媒体上またはその中でのナノ粒子の分散により、入射光の様々な角度および量での消光の増大を可能にすることができる。
【００３５】
[0047]分散されたナノ粒子の消光スペクトルは、近似値の組合せによってモデル化することができる。準静的な近似値は、入射光の波長の１％未満のサイズの球状寸法の散乱および吸収係数のモデル化を可能にするであろう。ミー散乱理論（またはミー理論）は、他の形状および／またはサイズのナノ粒子の散乱および吸収係数の近似値を提供するであろう。ミー理論は、球状粒子の光の散乱および吸収に対する的確な解決策を可能にする概略的な枠組みを提供するであろう。
【００３６】
[0048]図５Ａ〜５Ｆに示すように、ナノ粒子の形状は、その消光スペクトルに影響を与えることがある。図５Ａに示すように、４０ｎｍの直径を有する球状の銀（Ａｇ）ナノ粒子に基づいて計算された球状粒子スペクトル５１０は、サイズおよび組成の変更を使用して最適化を可能にする単一の狭い一次ピークを有するため、提示の実施形態のうち最も集束されたスペクトルを有することができる。しかし、他の形状の粒子の組合せを利用して所望のフィルタスペクトルを作り出すことも可能である。いくつかの実施形態では、たとえば４０ｎｍの立方体のナノ粒子または４０ｎｍの八面体のナノ粒子を単に導入することによって、４０ｎｍの球状のナノ粒子フィルタの消光スペクトルを広くすることができる。たとえば、図５Ｂは、４０ｎｍの幅を有する立方体のＡｇナノ粒子に基づいて計算された立方体の粒子スペクトル５２０を示す。図５Ｃは、４０ｎｍの幅を有する四面体のＡｇナノ粒子に基づいて計算された四面体の粒子スペクトル５３０を示す。図５Ｄは、各辺に沿って４０ｎｍの幅を有する八面体のＡｇナノ粒子に基づいて計算された八面体の粒子スペクトル５４０を示す。他の実施形態では、たとえば三角形の板状ナノ粒子を導入することによって、より長い波長で二次的なピークを導入することができる。図５Ｅは、長い辺に沿った４０ｎｍの幅および５ｎｍの厚さを有する三角形の板状Ａｇナノ粒子に基づいて計算された三角形の粒子スペクトル５５０を示す。様々な粒子形状の使用は、ナノ粒子フィルタのスペクトルを調整するのに有益となることができる。図５Ｆは、軸方向の長さが様々な幅５０ｎｍのＡｇプリズムの消光スペクトルを示す。最も長い軸方向の長さは最も長い波長の消光スペクトル５６０をもたらし、中間の軸方向の長さは中間の波長の消光スペクトル５６２をもたらし、最も短い軸方向の長さは最も短い波長の消光スペクトル５６４をもたらす。
【００３７】
[0049]図５Ｇは、２０ｎｍ、６０ｎｍ、１２０ｎｍ、および２４０ｎｍのＡｇ粒子に対してミー散乱理論を使用して、球状粒子に対する模擬消光スペクトルを示す。球状のナノ粒子の直径を増大させるにつれて、スペクトル反応は赤方偏移し（より長い波長の方へ動き）、ピークは広くなり、より短い波長でより高次の共鳴モードがより顕著になりうる。粒子の寸法が光の波長と同等になるとき、ＬＳＰＲのスペクトル位置は、静電理論によって予測される位置に対して赤方偏移しうる。光の入射波長の寸法により近い寸法を有する粒子は、球状粒子全体にわたって入射ＥＭ場が連続していないため、遅延場を経て、ナノ粒子の不均質な偏光をさらにもたらすことがある。ナノ粒子の不均質な偏光は、図５Ｇに見ることができるより高次の共振モード５７０の励起をもたらすことがある。したがって、直径約１００ｎｍ未満の粒子を使用することが有益であり、さらに、直径約８０ｎｍ未満のナノ粒子を使用することがより好ましい。
【００３８】
[0050]周囲のホスト材料もまた、ナノ粒子分散および関連する光学フィルタの消光スペクトルに影響を及ぼすことがある。たとえば、散乱係数は、ホスト材料の相対屈折率に比例することがある。消光スペクトルの位置は、ホスト材料の誘電率に少なくとも部分的に依存することがある。ナノ粒子が埋め込まれたホスト材料の屈折率が増大されると、ＬＳＰＲのスペクトル位置は赤方偏移し、その結果、より狭くより大きい消光係数を得ることができうる。
【００３９】
[0051]一実施形態では、本発明によるフィルタは、狭い範囲内の光を吸収または反射してその範囲の波長のみを事実上遮断するナノ粒子を使用することができる。一実施形態では、ナノ粒子は、バルク透明ホスト材料中に分散させられうる。別の実施形態では、ナノ粒子は、基材上にコーティングとして付着される透明ホスト材料中に分散させられうる。基材も同様に透明とすることができる。たとえば、図６に示すように、ナノ粒子６２０は、ホスト材料６１０中に分散させられてもよく、または図７に示すように、ナノ粒子７２０は、基材７５０の表面上へ成膜させたコーティング７１０中に懸濁させられてもよい。
【００４０】
[0052]図６で、ナノ粒子６２０は、ホスト材料６１０中に懸濁させた状態で示されている。ホスト材料６１０は、普通なら可視スペクトルに対して透明である。したがって、ホスト材料６１０自体は、可視光をまったく減衰させることはなく、可視スペクトルの完全またはほぼ完全な透過を可能にする。したがって、ホスト材料６１０を通過しようとする光に対する唯一の影響は、ナノ粒子６２０によるものである。いくつかの実施形態では、ナノ粒子６２０は、ホスト材料６１０全体にわたって実質上均一に分散させることができる。他の実施形態では、ナノ粒子６２０は凝集し、その結果、分布が不均一になることがある。たとえば、Ａｇナノ粒子は、溶液中で凝集し、ナノ粒子のクラスタを形成することがあり、ナノ粒子のクラスタは、事実上、より大きい粒子として作用してＬＳＰＲ挙動に影響を及ぼす。ナノ粒子６２０は、ナノ粒子の凝集を制限するために、解凝集コーティングをその上に含むことができる。ナノ粒子６２０が分散された溶液はまた、解凝集剤を含むことができる。
【００４１】
[0053]同様に、図７に示すように、ホスト材料はコーティング７１０とすることができ、コーティング７１０は基材７５０とともに、可視スペクトルに対して実質上透明とすることができる。いずれの状況でも、ホスト材料６１０、コーティング７１０、基材７５０、または類似の構造は、透明とすることができ、または独立した光フィルタリングもしくは遮断特徴を有することができる。ナノ粒子７２０は、基材７５０へのナノ粒子７２０およびコーティング７１０の付着中にともに凝集することがあり、または別の形でクラスタ化することがある。ナノ粒子７２０のクラスタ化を制限し、または場合によって防止するために、コーティング７１０を薄い膜として適用してもよい。いくつかの実施形態では、薄い膜のコーティング７１０は、スピンコーティングによって基材７５０に適用されてもよい。スピンコーティングは、基材７５０の表面全体にわたってコーティング７１０およびナノ粒子７２０の均一の厚さの成膜を可能にする。他の実施形態では、コーティング７１０は、浸漬コーティングによって基材７５０に適用されてもよい。
【００４２】
[0054]スピンコーティングは、コーティング７１０の付着中に基材７５０を回転させることによって、薄い実質上均一のコーティング７１０を作製する。基材の回転は、流体のコーティング７１０（および懸濁させたナノ粒子７２０）を円形運動で動かすであろう。円形運動は、コーティング７１０および懸濁させたナノ粒子７２０に慣性を提供し、慣性は、コーティング７１０および懸濁させたナノ粒子７２０を回転軸から径方向に外向きに押す。外向きに印加される力（一般に「遠心力」として知られる）は、次式によって得ることができる。
【００４３】
Ｆｃ＝ｍ×ｒ×ω２
上式で、Ｆｃは遠心力であり、ｍはコーティングの質量であり、ｒは回転軸からの距離であり、ωはラジアン毎秒単位の角速度である。コーティング７１０の厚さは、力の増大とともに減少し、したがって質量および角速度の２乗に対して減少するであろう。
【００４４】
[0055]浸漬コーティングは、懸濁させたナノ粒子７２０を含む溶液中に基材７５０を一定期間にわたって浸漬し、次いで溶液から基材７５０を抜き取ることによって、スピンコーティングより厚いコーティング７１０を作製することができる。コーティングの厚さは、浸漬の持続時間、基材７５０の抜き取り速度、および溶液の粘性に少なくとも部分的に依存するであろう。たとえば、溶液中の浸漬をより長くすることで、基材７５０上へ成膜されるコーティング７１０をより薄くすることが可能になる。コーティング７１０内のナノ粒子７２０の濃度は、浸漬時間がより長くなるにつれて増大するであろう。別の例では、抜き取り速度をより速くすることで、基材７５０上のコーティング７１０の厚さを減少させることができる。
【００４５】
[0056]図７Ａに示すように、限定ではなく例として約７０ｎｍの主要寸法を有するＡｇナノ粒子を用いるとき、フィルタの総合透過率は、浸漬の持続時間が増大するにつれて増大する。コーティング７１０をより薄くすることで、透過すべき入射光の割合をより大きくすることが可能になる。図７Ａは、ＰＶＡが溶解されたＡｇナノ粒子溶液中のスライドガラスの１０秒、３０秒、６０秒、および１２０秒の浸漬の透過スペクトルを示す。溶液中に懸濁させたＡｇナノ粒子は、直径約７０ｎｍでありうる。他の実施形態では、ナノ粒子は、他の直径を有し、類似の挙動を呈するであろう。１０秒浸漬の曲線７６０ａは、フィルタを通る光の総合透過率をより低くするであろう。総合透過率は増大し、１２０秒浸漬の曲線７６０ｂは、より全体的な光を透過するであろう。
【００４６】
[0057]一実施形態では、従来のサングラス用レンズなどにおいて、光の透過を低減させるために神経刺激性波長を調節することが意図されるナノ粒子のコーティングを、材料、コーティング、または染料を含む基材の表面内またはその上に配置することが有益になり得る。そのような状況では、染料は、その神経刺激性波長を調節する特性とは独立して選択することができ、積層構造はやはり前述の神経学的利益を提供する。別の実施形態では、材料、コーティング、または基材材料は、光互変性の成分など、他の所望の添加物を含むことができる。たとえば、この結果、神経刺激性波長の最適の減衰を維持しながら可視スペクトルの一部または実質上すべてにわたってその透過特徴を変えることができる眼鏡向けのレンズを得ることができる。したがって、そのようなレンズは、屋内または屋外での使用に適している。
【００４７】
[0058]また、図６および７に、それぞれ懸濁させたナノ粒子６２０を有するホスト材料６１０およびナノ粒子７２０を有するコーティング７１０に対する、海面での日光を表すスペクトルによる入射光６３０、７３０、および模擬透過光６４０、７４０のグラフ６０
０、７００を示す。この例では、ナノ粒子は、４８０ｎｍの範囲内の波長を散乱および／または吸収する。一実施形態では、光学ノッチフィルタは、４８０ｎｍなどの標的波長および標的波長より前後約２５ｎｍの波長を減衰させることができ、標的波長は、約５０ｎｍの半値全幅（「ＦＷＨＭ」：full-width  half-maximum）として測定される。別の実施形態では、ノッチフィルタは、約５０ｎｍ〜約８０ｎｍのＦＷＨＭを有することができる。さらに別の実施形態では、ノッチフィルタは、約ｌ００ｎｍ未満のＦＷＨＭを有することができる。４８０ｎｍは、ｉｐＲＣＧから最大の反応を生成する波長であるが、分散させたナノ粒子は、５９０ｎｍまたは６２０ｎｍなどの他の波長の透過も同様に調節することができる。一実施形態では、ナノ粒子は、約８０ｎｍ未満の主要寸法を有してもよい。別の実施形態では、ナノ粒子は、約７２ｎｍ未満の主要寸法を有してもよい。さらに別の実施形態では、ナノ粒子は、約５０ｎｍ未満の主要寸法を有してもよい。
【００４８】
[0059]図８を次に参照すると、外部シェル８２０を伴う内部コア８１０を有するコア−シェルナノ粒子８００が示されている。図示のコア−シェルナノ粒子８００は実質上球状であるが、他の実施形態では、コア−シェルナノ粒子は、円、長円、長方形、六角形、八角形、または他の多角形を含む横断面を有することができる。ナノ粒子のコアおよびシェルは、異なる組成を有することができる。いくつかの実施形態では、内部コア８１０は、金属、誘電体材料、および磁性材料からなる群から選択された１つまたは複数の材料を含むことができる。内部コア８１０は、貴金属、遷移金属、ポスト遷移金属、アルカリ金属、またはアルカリ土類金属を含みうる。貴金属は、銀、金、または白金でありうる。遷移金属は、銅、チタン、または亜鉛でありうる。ポスト遷移金属は、アルミニウムまたはガリウムでありうる。アルカリ金属は、ナトリウムまたはカリウムでありうる。アルカリ土類金属は、マグネシウムでありうる。内部コア８１０はまた、前述の金属の２つ以上の合金を含んでもよい。他の実施形態では、内部コア８１０は、ＳｉＯ２、ＴｉＯ２、Ａｌ２Ｏ３、またはＺｎＯを含む金属酸化物を含んでもよい。
【００４９】
[0060]同様に、前述の金属、誘電体材料、または磁性材料はいずれも、同様に外部シェル８２０向けの材料としても適している。いくつかの実施形態では、コアは、ＳｉＯ２を含むことができ、外部シェル８２０は、銀（Ａｇ）を含むことができる。他の実施形態では、コア−シェルナノ粒子８００は、ＳｉＯ２およびＡｇを含み、ＳｉＯ２は内部コア８１０の材料であり、半径の約５８％を占めてもよい。半径の残り４２％は、Ａｇの外部シェル８２０である。しかし、コア−シェルナノ粒子８００は、スペクトル反応を調整するために、内部コア８１０と外部シェル８２０との間に他の比を有してもよい。さらに別の実施形態では、内部コア８１０は、１６ｎｍの厚さを有してもよい。またさらなる実施形態では、外部シェル８２０は、８ｎｍの厚さを有してもよい。
【００５０】
[0061]球状のナノ粒子の消光スペクトルは、ミー散乱理論を使用して計算することができ、ミー散乱理論は、コア−シェルナノ粒子８００の半径に部分的に依存する。したがって、図５Ｇに関連して説明したように、ナノ粒子の半径を使用して、ナノ粒子フィルタのスペクトル反応８３０を微調整することができる。いくつかの実施形態では、光学フィルタ内のナノ粒子の組成が一定であるものとして、フィルタの消光スペクトルは、ナノ粒子の平均半径がより大きくなるにつれてより長い波長の方へ偏移することができる。他の実施形態では、ナノ粒子の平均半径をより大きくすることで、光のより大きい部分を減衰させることができる。
【００５１】
[0062]図５Ｇとは対照的に、図８は、コア−シェルナノ粒子８００のコアの半径を変えることの影響を示す。ノッチ位置はほとんどまたはまったく偏移しないが、ピーク位置付近で曲線の振幅および分布のみが偏移する。コア−シェルナノ粒子８００内の材料の分布のそのような変化は、減衰される光の量を変えることによって、媒体の変更またはコア−シェルナノ粒子８００のサイズの変更を必要とすることなく、ノッチフィルタの最適化を
可能にすることができる。
【００５２】
[0063]さらに、材料中に懸濁させたナノ粒子の密度は、神経刺激性波長の所望の減衰速度を実現するように選択することができる。より高密度のナノ粒子がより速い減衰速度を提供するが、それはさらなる濃縮により粒子間の共鳴の結合がもたらされるまでにすぎないことを、当業者は理解するであろう。ナノ粒子の凝集を防止するために、ナノ粒子は、図６に関連して説明したように、ポリビニルピロリドンなどの凝集防止シェルまたはコーティングを含むことができる。
【００５３】
[0064]ナノ粒子は、ホスト媒体中に溶けた状態とすることができる。ホスト媒体は、ポリ酢酸ビニル、ポリメチルメタクリレート（ＰＭＭＡ）、ソルゲル、または類似の媒体などのポリマー懸濁液とすることができる。一実施形態では、ホスト媒体中に溶けたナノ粒子の濃度は、重量体積比約１５％である。別の実施形態では、ホスト媒体中に溶けたナノ粒子の濃度は、重量体積比約２０％である。さらに別の実施形態では、ホスト媒体中に溶けたナノ粒子の濃度は、１立方センチメートル当たり約７．０５×１０１０粒子である。さらなる実施形態では、ホスト媒体中に溶けたナノ粒子は、３０，０００〜１００，０００の分子量を有してもよい。
【００５４】
[0065]加えて、ナノ粒子が懸濁されるバルク材料またはコーティング材料に選択される媒体は、反応スペクトルを偏移させるであろう。図９を次に参照すると、半径９２０を有する単一の材料９１０を含むナノ球９００が示されている。一実施形態では、ナノ球９００は、上述のコア−シェルナノ粒子８００の内部コア８１０内での使用に関して説明した材料の１つまたは複数を含むことができる。１５ｎｍのＡｇナノ球９３０ａおよび２５ｎｍのＡｇナノ球９３０ｂのスペクトル反応は、ナノ球が懸濁されたバルク材料またはコーティング媒体の両方の屈折率に依存する。図９Ａは、媒体屈折率が球状の３０ｎｍのＡｇナノ粒子の模擬スペクトル反応に与える影響を示す。媒体の屈折率が増大するにつれて、ノッチフィルタによって減衰される波長が長くなる。様々な実施形態では、媒体の屈折率は、約１．５未満、約１．５、または約１．５より大きいものとすることができる。先に論じたように、ナノ球の半径の増大は減衰の増大をもたらすが、スペクトル反応も偏移させる。しかし、媒体の屈折率の変更により、スペクトル反応を所望の波長、この場合は４８０ｎｍの方へ後方偏移させることが可能である。
【００５５】
[0066]単一の半径９１０を有するナノ粒子９００（すなわち、実質上均質のナノ粒子）は、様々な消光係数を呈することができる。一定の半径９１０を維持しながらナノ粒子９００中の材料の合金化割合を変えることで、ノッチフィルタによって減衰される波長を偏移させることができる。たとえば、図９Ｂは、銀−アルミニウム合金金属（ＡｇＸＸＡｌＸＸ、ここでＸＸは組成の割合である）を含むナノ粒子の合金化割合の変動の影響を示すグラフである。各組成に対する消光係数は、合金中のアルミニウムの割合が増大するにつれて青方偏移しうる。たとえば、Ａｇ９０Ａｌ１０の曲線９５０ａは、約４００ｎｍで極大を有し、Ａｇ５０Ａｌ５０の曲線９５０ｂは、約３２０ｎｍで極大を有する。
【００５６】
[0067]これらの例は、高いＱ値を達成し、単一の波長または狭い範囲の波長を減衰させるために、ナノ粒子の単一モードの分布を含む光学ノッチフィルタについてここまで説明されたものであることが理解されるであろう。しかし、光学ノッチフィルタの使用は、１つの波長に限られるものではなく、２つ以上の波長の選択的な減衰のために、異なる形状、組成、またはサイズのナノ粒子の使用が可能である。
【００５７】
[0068]これは、２つ以上の組成、形状、および／もしくはサイズを有するナノ粒子の均質の分散によって、または１つもしくは複数の特定の種のナノ粒子を有するコーティング材料の積層によって実現することができる。たとえば、図８の２５ｎｍのＡｇナノ球を有
するフィルタを作製して、スペクトルの４８０ｎｍの範囲内の光を減衰させることができるが、他のナノ粒子は、スペクトルの別の範囲内の光を減衰させるのに適当であり、これらの種はそれぞれ、均質に分散される。あるいは、４８０ｎｍの範囲などの第１の範囲内の光を減衰させるのに適当な第１のコーティングを、眼鏡レンズの表面に適用することができ、次いで、第２の範囲内の光を減衰させるのに適当な第２のコーティングを、レンズの別の表面に適用することができ、または第１のコーティングの上に積層することができる。単独で適用するか、それとも組合せで適用するかにかかわらず、各コーティングは、約５μｍより大きい厚さを有することができる。別の実施形態では、コーティングは、約６μｍの厚さを有することができる。別の実施形態では、コーティングは、約１１μｍの厚さを有することができる。
【００５８】
[0069]コーティングの厚さおよびコーティング内のナノ粒子の分布は、コーティングの成膜方法によって制御することができる。一実施形態では、コーティングの付着は、スピンコーティングステップを含むことができる。別の実施形態では、コーティングの付着は、浸漬コーティングステップを含むことができる。さらに別の実施形態では、コーティングの付着は、解凝集ステップを含むことができ、解凝集ステップ自体は、超音波分散を含むことができる。
【００５９】
[0070]図１０は、神経刺激性波長に対する露出に関連する症状を低減または軽減するための光学ノッチフィルタを作製する方法１０００を示す。図示のように、この方法は、少なくとも、ホスト媒体を取得するステップ１０１０と、メラノプシン経路の活動電位スペクトルに対応する光をフィルタリングするナノ粒子をホスト媒体内に埋め込む、またはホスト媒体上に適用するステップ１０２０とを含む。この方法の追加のステップは、フィルタの所望の中心周波数を決定するステップ、フィルタの所望の半値全幅を決定するステップ、または複数のナノ粒子もしくはナノ粒子の組成物のサイズを変えるステップを含むことができる。加えて、製造プロセスは、ホスト媒体の組成を変えるステップを含むことができる。使用されるホスト媒体に応じて、製造方法は、任意選択で、ホスト媒体およびナノ粒子の溶液から気泡を除去するステップを含むことができる。
【００６０】
[0071]「ａ」、「ａｎ」、および「ｔｈｅ」という冠詞は、前述の説明における要素が１つまたは複数存在することを意味することが意図される。「含む（ｃｏｍｐｒｉｓｉｎｇ）」、「含む（ｉｎｃｌｕｄｉｎｇ）」、および「有する（ｈａｖｉｎｇ）」という用語は、開放的であり、記載の要素以外の追加の要素が存在し得ることを意味することが意図される。追加として、本開示の「一つの実施形態（ｏｎｅ  ｅｍｂｏｄｉｍｅｎｔ）」または「一実施形態（ａｎ  ｅｍｂｏｄｉｍｅｎｔ）」への言及は、そこで説明されている特徴を同様に組み込むさらなる実施形態の存在を除外すると解釈されることが意図されるものではないことを理解されたい。本開示の実施形態によって包含される当技術分野の当業者には理解されるように、本明細書に記載の数、割合、比、または他の値は、その値を含み、また「およそ（ａｂｏｕｔ）」または「約（ａｐｐｒｏｘｉｍａｔｅｌｙ）」当該値の範囲にある他の値も含むことが意図される。したがって、記載の値は、少なくとも所望の機能を実行しまたは所望の結果を実現するのに十分に記載の値に近い値を包含するのに十分に広範囲に解釈されるべきである。記載の値は、少なくとも、適した製造または作製プロセスにおいて予期される変動を含み、記載の値の５％の範囲内、１％の範囲内、０．１％の範囲内、または０．０１％の範囲内の値を含むことができる。
【００６１】
[0072]本開示を考慮すると、同等の構造が本開示の精神および範囲から逸脱しないこと、ならびに本開示の精神および範囲から逸脱することなく様々な変更、置換え、および改変を本明細書に開示する実施形態に加えることができることが、当業者には理解されよう。機能上の「ミーンズ・プラス・ファンクション」クレームを含む同等の構造は、同様に動作する構造上の均等物と同じ機能を提供する同等の構造との両方を含めて、記載の機能を実行するものとして本明細書に記載する構造を包含することが意図される。「手段（ｍｅａｎｓ  ｆｏｒ）」という単語が関連する機能とともに示されるクレームを除いて、いかなるクレームに対するミーンズ・プラス・ファンクションまたは他の機能上の主張も求めないことが、本出願人の明白な意図である。請求の範囲の意味および範囲内に入る実施形態に対する各追加、削除、および修正は、請求の範囲によって包含されるものとする。
【００６２】
[0073]本明細書では、「約（ａｐｐｒｏｘｉｍａｔｅｌｙ）」、「およそ（ａｂｏｕｔ）」、および「実質上」という用語は、同様に所望の機能を実行する、または所望の結果を実現することができる、当該量に近接する量を表す。たとえば、「約（ａｐｐｒｏｘｉｍａｔｅｌｙ）」、「およそ（ａｂｏｕｔ）」、および「実質上」という用語は、記載の量の５％未満の範囲内、１％未満の範囲内、０．１％未満の範囲内、および０．０１％未満の範囲内の量を指すことができる。さらに、上記の説明におけるあらゆる方向または基準系は、単なる相対的な方向または運動であることを理解されたい。たとえば、「上（ｕｐ）」および「下（ｄｏｗｎ）」または「上（ａｂｏｖｅ）」または「下（ｂｅｌｏｗ）」に対するあらゆる言及は、単に関係する要素の相対的な位置または運動を説明するものである。
【００６３】
[0074]本開示は、本開示の精神または特徴から逸脱することなく、他の特有の形態で実施することができる。記載の実施形態は、限定的ではなく例示的であると見なされるべきである。したがって、本開示の範囲は、上記の説明ではなく添付の請求の範囲によって示される。請求の範囲の等価の意味および範囲内の変更は、請求の範囲内に包含されるものとする。
【図１】
2020098357.tif 000007
【図２】
2020098357.tif 000008
【図３】
2020098357.tif 000009
【図４】
2020098357.tif 000010
【図４Ａ】
2020098357.tif 000011
【図５Ａ】
2020098357.tif 000012
【図５Ｂ】
2020098357.tif 000013
【図５Ｃ】
2020098357.tif 000014
【図５Ｄ】
2020098357.tif 000015
【図５Ｅ】
2020098357.tif 000016
【図５Ｆ】
2020098357.tif 000017
【図５Ｇ】
2020098357.tif 000018
【図６】
2020098357.tif 000019
【図７】
2020098357.tif 000020
【図７Ａ】
2020098357.tif 000021
【図８】
2020098357.tif 000022
【図９】
2020098357.tif 000023
【図９Ａ】
2020098357.tif 000024
【図９Ｂ】
2020098357.tif 000025
【図１０】
2020098357.tif 000026
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
光透過性の基材と、
ホスト材料と、
前記ホスト材料中へ組み込まれ、コーティングとして前記基材に付着された複数のナノ粒子であって、前記複数のナノ粒子は、１２０ｎｍ未満の平均主要寸法と重量体積比約１５％〜２０％である前記ホスト材料中の前記ナノ粒子の濃度とを有する、複数のナノ粒子と、
を有する光学フィルタであって、
前記基材、前記ホスト材料、および前記ナノ粒子が協働して、中心波長を有する減衰スペクトルを提供し、前記減衰スペクトルは前記中心波長付近で５０ｎｍ超〜８０ｎｍの半値全幅を有する、
光学フィルタ。
【請求項２】
前記ナノ粒子は、貴金属、遷移金属、ポスト遷移金属、アルカリ金属、アルカリ土類金属からなる群から選択された少なくとも１つの材料を含む、請求項１に記載の光学フィルタ。
【請求項３】
前記貴金属は、銀、金、および白金からなる群から選択される、請求項２に記載の光学フィルタ。
【請求項４】
前記複数のナノ粒子は、外部シェルおよび内部コアを有する少なくとも１つのコア−シェルナノ粒子を含み、前記コア−シェルナノ粒子の前記シェルは、８ｎｍの厚さを有する、請求項１に記載の光学フィルタ。
【請求項５】
光透過性の基材と、
ホスト材料と、
前記ホスト材料中へ組み込まれ、コーティングとして前記基材に付着された複数のナノ粒子であって、前記複数のナノ粒子は、１２０ｎｍ未満の平均主要寸法と重量体積比約１５％〜２０％である前記ホスト材料中の前記ナノ粒子の濃度とを有する、複数のナノ粒子と、
を有する光学フィルタであって、
前記基材、前記ホスト材料、および前記ナノ粒子が協働して、４８０ｎｍ、５９０ｎｍ、または６２０ｎｍの中心波長を有する減衰スペクトルを提供し、前記減衰スペクトルは前記中心波長付近で５０ｎｍ超の半値全幅を有する、
光学フィルタ。
【請求項６】
前記複数のナノ粒子の少なくとも１つのナノ粒子が、ポリビニルピロリドンを含む凝集防止シェルを有する、請求項５に記載の光学フィルタ。
【請求項７】
前記ホスト材料は、ポリ酢酸ビニルを含むか、１．５より大きい所定の屈折率を有する、請求項５に記載の光学フィルタ。
【請求項８】
前記コーティングは、５μｍより大きい厚さを有する、請求項５に記載の光学フィルタ。
【請求項９】
光学ノッチフィルタを製造する方法であって、
前記フィルタの所望の中心波長を決定することと、
前記所望の中心波長付近で５０ｎｍ超〜約８０ｎｍの前記フィルタの所望の半値全幅を決定することと、
前記フィルタが、前記所望の中心波長と、前記所望の中心波長付近で５０ｎｍ超〜約８０ｎｍの前記所望の半値全幅とを有するように、複数のナノ粒子のサイズ、前記ナノ粒子の組成、ホスト媒体の組成、および重量体積比約１５％〜２０％である前記ホスト媒体中の前記ナノ粒子の濃度を変化させることによって前記フィルタを製造することと、
を含む方法。
【請求項１０】
前記ホスト媒体中の前記ナノ粒子の前記濃度は、１立方センチメートル当たり約７．０５×１０１０粒子である、請求項９に記載の方法。
【請求項１１】
前記ホスト媒体は、１．５より大きい屈折率を有する、請求項１０に記載の方法。
【請求項１２】
前記ナノ粒子の前記組成を変化させることは、貴金属、遷移金属、ポスト遷移金属、アルカリ金属、アルカリ土類金属からなる群から前記ナノ粒子を選択することを含む、請求項９に記載の方法。
【請求項１３】
前記ナノ粒子は、外部シェルおよび内部コアを有するコア−シェルナノ粒子である、請求項９に記載の方法。
【請求項１４】
前記ナノ粒子の前記サイズを変化させることにより前記フィルタを製造することは、前記コアが約１６ｎｍの厚さを有し、前記シェルが約８ｎｍの厚さを有するように、前記コアおよび前記シェルのサイズを変化させることをさらに含む、請求項１３に記載の方法。
【請求項１５】
光学ノッチフィルタを製造する方法であって、
前記フィルタの所望の中心波長を決定することであって、前記所望の中心波長は４８０ｎｍ、５９０ｎｍ、または６２０ｎｍから選択される、所望の中心波長を決定することと、
前記所望の中心波長付近で５０ｎｍ超の前記フィルタの所望の半値全幅を決定することと、
前記フィルタが、前記所望の中心波長と、前記所望の中心波長付近で５０ｎｍ超の前記所望の半値全幅とを有するように、複数のナノ粒子のサイズ、前記ナノ粒子の組成、ホスト媒体の組成、および重量体積比約１５％〜２０％である前記ホスト媒体中の前記ナノ粒子の濃度を変化させることによって前記フィルタを製造することと、
を含む方法。
【請求項１６】
前記ホスト媒体中の前記ナノ粒子の前記濃度は、１立方センチメートル当たり約７．０５×１０１０粒子である、請求項１５に記載の方法。
【請求項１７】
前記複数のナノ粒子の前記組成を変化させることは、ポリビニルピロリドンを含む凝集防止シェルを有するナノ粒子を選択することを含む、請求項１５に記載の方法。
【請求項１８】
前記ナノ粒子の前記組成を変化させることは、３０，０００〜１００，０００の分子量を有するナノ粒子を選択することを含む、請求項１５に記載の方法。
【請求項１９】
前記ナノ粒子は、外部シェルおよび内部コアを有するコア−シェルナノ粒子である、請求項１５に記載の方法。
【請求項２０】
前記ナノ粒子の前記サイズを変化させることにより前記フィルタを製造することは、前記コアが約１６ｎｍの厚さを有し、前記シェルが約８ｎｍの厚さを有するように、前記コアおよび前記シェルのサイズを変化させることをさらに含む、請求項１９に記載の方法。
【請求項２１】
片頭痛、外傷性脳損傷に関連する光感受性、および眼瞼痙攣を含む羞明反応の頻度および／もしくは程度を低減させる、またはサーカディアンサイクルを調整する方法であって、
可視スペクトル全体にわたって光の量を受け取ることと、
ホスト材料中に分散させた複数のナノ粒子を含む光学フィルタを前記光の経路に導入することと、
１より大きい性能示数が実現されるように、メラノプシン神経節細胞による吸収に関連する前記スペクトルの部分を減衰させることと、を含み、
前記性能示数は、メラノプシン経路の活動電位スペクトル全体にわたって加重された光の減衰と視覚スペクトル反応全体にわたって加重された光の減衰との比として定義される、
方法。
【請求項２２】
前記複数のナノ粒子は、メラノプシン神経節細胞による吸収に関連する前記スペクトルの前記部分に露出されたときに、局在表面プラズモン共鳴を呈する、請求項２１に記載の方法。
【請求項２３】
前記スペクトルの一部を減衰することは、４８０ｎｍ、５９０ｎｍ、または６２０ｎｍの中心波長を有する光を減衰することを含む、請求項２１に記載の方法。
【請求項２４】
前記光学フィルタは、前記中心波長において１００ｎｍ未満の半値全幅を有する、請求項２３に記載の方法。
【請求項２５】
前記光学フィルタは、前記中心波長において５０ｎｍ超かつ１００ｎｍ未満の半値全幅を有する、請求項２３に記載の方法。
【請求項２６】
前記光学フィルタは、前記中心波長において５０ｎｍ超かつ８０ｎｍ未満の半値全幅を有する、請求項２３に記載の方法。
【請求項２７】
１．５より大きい性能示数が実現される、請求項２１に記載の方法。
【請求項２８】
前記ホスト材料中の前記複数のナノ粒子の濃度が、
重量体積比で約１５％、
重量体積比で約２０％、または
１立方センチメートル当たり約７．０５×１０１０粒子である、請求項２１に記載の方法。
【請求項２９】
前記ホスト材料中の前記複数のナノ粒子の濃度が、１立方センチメートル当たり約７．０５×１０１０粒子である、請求項２１に記載の方法。
【手続補正２】
【補正対象書類名】明細書
【補正対象項目名】００６３
【補正方法】変更
【補正の内容】
【００６３】
[0074]本開示は、本開示の精神または特徴から逸脱することなく、他の特有の形態で実施することができる。記載の実施形態は、限定的ではなく例示的であると見なされるべきである。したがって、本開示の範囲は、上記の説明ではなく添付の請求の範囲によって示される。請求の範囲の等価の意味および範囲内の変更は、請求の範囲内に包含されるものとする。
［形態１］
光透過性の基材と、
ホスト材料と、
前記ホスト材料中へ組み込まれ、コーティングとして前記基材に付着された複数のナノ粒子とを含み、前記複数のナノ粒子が１２０ｎｍ未満の平均主要寸法を有し、
前記基材、前記ホスト材料、および前記ナノ粒子が協働して、所定の中心波長を有する減衰スペクトルを提供し、前記減衰スペクトルが前記所定の中心波長付近で１００ｎｍ未満の半値全幅を有する、
光学フィルタ。
［形態２］
前記ナノ粒子が、貴金属、遷移金属、ポスト遷移金属、アルカリ金属、アルカリ土類金属からなる群から選択された少なくとも１つの材料を含む、形態１に記載の光学フィルタ。
［形態３］
前記貴金属が、銀、金、および白金からなる群から選択される、形態２に記載の光学フィルタ。
［形態４］
前記ナノ粒子が、球状の形状である、形態１に記載の光学フィルタ。
［形態５］
前記複数のナノ粒子が、外部シェルおよび内部コアを有する少なくとも１つのコア−シェルナノ粒子を含む、形態１に記載の光学フィルタ。
［形態６］
前記コア−シェルナノ粒子の前記シェルが、８ｎｍの厚さを有する、形態５に記載の光学フィルタ。
［形態７］
前記コア−シェルナノ粒子の前記内部コアが、金属酸化物から形成される、形態５に記載の光学フィルタ。
［形態８］
前記ホスト材料中に組み込まれた前記複数のナノ粒子の少なくとも１つが、３０，０００〜１００，０００の分子量を有する、形態１に記載の光学フィルタ。
［形態９］
前記複数のナノ粒子の少なくとも１つのナノ粒子が、ポリビニルピロリドンを含む凝集防止シェルを有する、形態１に記載の光学フィルタ。
［形態１０］
前記ホスト材料が、ポリ酢酸ビニルを含む、形態１に記載の光学フィルタ。
［形態１１］
前記ホスト材料が、１．５より大きい所定の屈折率を有する、形態１に記載の光学フィルタ。
［形態１２］
前記コーティングが、５μｍより大きい厚さを有する、形態１に記載の光学フィルタ。
［形態１３］
光学ノッチフィルタを製造する方法であって、
前記フィルタの所望の中心波長を決定するステップと、
前記フィルタの所望の半値全幅を決定するステップと、
複数のナノ粒子のサイズ、前記ナノ粒子の組成、およびホスト媒体の組成を変化させることによって前記フィルタを製造するステップと
を含む方法。
［形態１４］
前記ナノ粒子がホスト材料中へ組み込まれており、前記フィルタを製造するステップが前記ホスト材料中の前記ナノ粒子の濃度を変化させるステップをさらに含む、形態１３に記載の方法。
［形態１５］
前記フィルタを製造するステップが、スピンコーティングステップをさらに含む、形態１３に記載の方法。
［形態１６］
前記フィルタを製造するステップが、浸漬コーティングステップをさらに含む、形態１３に記載の方法。
［形態１７］
前記ナノ粒子が、内側コアおよび外側シェルを有するコア−シェルナノ粒子である、形態１３に記載の方法。
［形態１８］
前記ナノ粒子の前記サイズを変化させることによって前記フィルタを製造するステップが、前記コアおよび前記シェルの前記サイズを変化させるステップをさらに含む、形態１７に記載の方法。
［形態１９］
片頭痛、外傷性脳損傷に関連する光感受性、および眼瞼痙攣を含む羞明反応の頻度および／もしくは程度を低減させ、またはサーカディアンサイクルを調整する方法であって、  可視スペクトル全体にわたって光の量を受け取るステップと、
ホスト材料中に分散させた複数のナノ粒子を含む光学フィルタを前記光の経路に導入するステップと、
１．５より大きい性能示数が実現されるように、メラノプシン神経節細胞による吸収に関連する前記スペクトルの部分を減衰させるステップと
を含み、
前記性能示数が、メラノプシン経路の活動電位スペクトル全体にわたって加重された光の減衰と、視覚スペクトル反応全体にわたって加重された光の減衰との比として定義される、方法。
［形態２０］
前記複数のナノ粒子が、前記スペクトルのうちメラノプシン神経節細胞による吸収に関連する前記部分に露出されたときに、局在表面プラズモン共鳴を呈する、形態１９に記載の方法。
【外国語明細書】
2020098357000001.pdf